"ポリマー構造に共有結合され、一般式1で表される双極子を有するポリマー。式1中、Aは-NO2、-CN、-F、-CF3;シアノビニル-、ジシアノビニル-、又はトリシアノビニル-残基を含む群から選択される電子受容性官能基であり;XはDとAの間の電子の非局在化を許容する非局在化電子系を有する有機残基であり;Dは-O-又は-NB-Bは水素、又は1~16の炭素原子を有する直鎖又は分岐のアルキル基を含む群から選択される電子供与性官能基であり;Rは1~16の炭素原子、好ましくは2~8の炭素原子、特に2又は3の炭素原子を有するアルキレン残基であり;nは0又は1であり;mは1,2,3又は4である。前記双極子が一般式2で表されることを特徴とする、請求項1に記載のポリマー。式2中、A,D,R及びnは前述の意味であり、R’は、水素、1~18の炭素原子を有する直鎖又は分岐のアルキル残基又は芳香族残基を含む群からそれぞれ独立に選択され;Yは表された化学結合又はシス-又はトランス-1,2-エテンジイル、エチンジイルethinediyl残基、ジアゾ基又は1,2-アゾメチンジイル基を含む群から選択される化学結合であり;oは1から10、好ましくは1,2又は3である。前記双極子の含量が、ポリマーに対して0.1から50wtの間、好ましくは1から20wtの間、特に好ましくは5から10wtの間であることを特徴とする、請求項1又は2に記載のポリマー。前記ポリマー構造がエラストマーから形成されており、好ましくは当該エラストマーは、双極子がケイ素原子に共有結合されている直鎖又はクロスリンクしたポリシロキサン;ポリウレタン;ポリブタジエンゴム及び/又はポリメタアクリレートからなる群から選択されることを特徴とする、請求項1~3のいずれかに記載のポリマー。前記ポリシロキサンが3から1000のケイ素原子Si-O、好ましくは3から100のケイ素原子、特に3から40のケイ素原子を有することを特徴とする、請求項4に記載のポリマー。前記ポリシロキサンがポリジアルキルシロキサン及び部分的に水素官能基化されたポリアルキルシロキサンを含む群から選択され、水素官能基化されたものとアルキル基との合計に対する水素官能基化の割合が、好ましくは0.01から1.5の間、さらに好ましくは0.1から1の間であることを特徴とする、請求項4又は5に記載のポリマー。0.1Hzで測定された誘電率が少なくとも4.0、好ましくは少なくとも5.0、特に好ましくは少なくとも6.0であることを特徴とする、請求項1~6のいずれかに記載のポリマー。請求項1~7のいずれかに記載の少なくとも1種のポリマーと、少なくとも1種のさらなるポリマーとを含むブレンドであって、前記少なくとも1種のさらなるポリマーが、エラストマー、特に直鎖又はクロスリンクしたポリアルキルシロキサン、直鎖又はクロスリンクした部分的に水素官能基化されたポリシロキサン、ポリウレタン、ポリブタジエンゴム、及び/又はポリメタアクリレートを含む群から選択される、ブレンド。一般式3で表される反応性の双極子分子が、a共有結合を形成しつつ反応性官能基Zと反応可能なポリマーとの反応に持ち込まれる或いは、b少なくとも1種のモノマー及び/又はプレポリマーが共有結合を形成しつつ反応性官能基Zと反応可能である、1種又は複数種類のモノマー及び/又はプレポリマーとの反応に持ち込まれ、同時にポリマー構造が形成される、請求項1~7のいずれかに記載のポリマーの製造方法。式3中、D,X,A,n及びmは請求項1の通りであり;R’’は炭素数1~16のアルキレン残基であり、Zは反応性の官能基を表す。Zが水素、ビニル基、アリル基、-OH、-SH、-NH2、-CCOH又は-CNO基を含む群から選択される、請求項9に記載の方法。前記反応性のポリマー、モノマー及び/又はプレポリマーが、反応性官能基Zと反応し、OSip3p式中、Rは炭素数1~18の直鎖又は分岐のアルキル基からなる群から選択され、pは1,2又は3であるOSiq2q式中、Rは上記の意味であり、qは1又は2であるNq2q式中、R及びqは上記の意味であるOHCNOCOOH又はCOOX、XはCl,Br,Rである、及び反応性の二重結合、からなる群から選択される機能性基を有する、請求項9又は10に記載の方法。少なくとも一つのさらなるモノマー、プレポリマー及び/又はポリマーが、反応混合物と混合され、また、反応性双極子分子とは反応せず、反応性ポリマー、プレポリマー及び/又はモノマーと反応することを特徴とする、請求項9~11のいずれかに記載の方法。前記さらなるモノマー、プレポリマー及び/又はポリマーが、ビニル末端シロキサン、ビニル末端アルキルシロキサン、及び/又は、ビニル末端ジアルキルシロキサンを含む群から選択される、請求項12に記載の方法。前記方法が、好ましくは白金触媒である触媒を加えて行われることを特徴とする、請求項9~13のいずれかに記載の方法。前記反応性双極子分子と反応性ポリマー、モノマー及び/又はプレポリマーとの反応が、溶媒中、好ましくはクロロホルム、ペンタン、ヘキサン、シクロペンタン、シクロヘキサン、ジクロロメタン及び/又はシリコーン中で行われることを特徴とする、請求項9~14のいずれかに記載の方法。少なくとも1種のさらなるポリマーが、反応混合物に及び/又は得られたポリマーに、請求項9~15のいずれかに記載の方法の間に及び/又は引き続いて、ブレンドされることを特徴とする、請求項8に記載のポリマーブレンドを調製する方法。請求項1~7のいずれかに記載のポリマーを含み、又は、請求項8に記載のブレンドを含み、特に、エラスティックフィルム、電子部品、誘電体、人工筋肉、及び/又は、プレストレッチアクチュエータ及び/又は積層アクチュエータであるアクチュエータの形態である、成型体。請求項1~7のいずれかに記載のポリマー、又は、請求項8に記載のブレンドの、誘電体、電気誘電体、アクチュエータ、人工筋肉、フレキシブル電子部品、特にソフトキャパシタのようなキャパシタとしての使用。これらの誘電性コンバータはまた、その機能の原理によって、センサエンジニアリングやいわゆる環境発電にも用いられ得る。いずれの応用分野も大きな潜在性を有している。特にセンサエンジニアリングでは、需要が期待される多様な用途がある。これらのアクチュエータシステムの現在の弱点は、数千ボルトという高い操作電圧である。この理由のために、高い誘電率εr、高い破壊電場強度Eb、低い弾性率Eを有する材料が、最大伸張Szを向上させ、かつ操作電圧Uを低くするために、探索されている。ここから出発して、表明される本発明の目的はすなわち、誘電体として好適であり、高い誘電率、高い破壊電場強度、及び低い弾性率を有し、より低い電圧で操作されうるポリマー材料である。そのような材料のために対応する製造方法もまた同様に、表明される発明の目的である。この目的は、請求項1の特徴を有するポリマー材料で達成される。またこのポリマー材料は、請求項8の実施態様に沿ったブレンドとしても存在しうる。さらに、発明に沿ったポリマー材料の製造方法は、請求項9によって表明される。本発明に沿った材料から形成される成型体は請求項17によって述べられ、また、請求項18は本発明に沿ったポリマー材料の使用を表明する。各独立項はこの関係で、有利なさらなる発展を表明している。すなわち本発明によって、一般式1で表される、ポリマーに含まれるポリマー構造に共有結合された双極子を有するポリマーが提供される。式中、Aは-NO2、-CN、-F、-CF3;シアノビニル-、ジシアノビニル-、又はトリシアノビニル-残基を含む群から選択される電子受容性官能基であり;XはDとAの間の電子の非局在化を-例えばIT電子系を通じて-許容する、非局在化電子系を有する有機残基であり;Dは-O-又は-NB-Bは水素、又は1~16の炭素原子を有する直鎖又は分岐のアルキル基を含む群から選択される電子供与性官能基であり;Rは1~16の炭素原子、好ましくは2~8の炭素原子、特に2又は3の炭素原子を有するアルキレン残基であり;nは0又は1であり;mは1,2,3又は4である。ポリマー構造への双極子の結合はこの関係で、R残基を通じるn=1のときか又は、供与体Dを通じてn=0のとき起こる。驚くべきことに本発明に従うポリマーは、先行技術から知られる誘電性エラストマーと比較して非常に高い誘電率を有する。誘電率は例えば0.1Hz又は1Hzで決定されうる。誘電率を決定するための測定プロセスは、DNMcCarthySRisse及びPKatekomol及びGKofodTheeffectofdispersionontheincreasedrelativepermittivityofTiO2SEBScompositesJPhysDApplPhys42p1454062009doi101088002237274214145406に従って行われる。誘電率の決定はこの関係で、後述の一般的な測定プロセスによって行われる。まずポリマーフィルムが、ドロップキャスティングプロセスでスパッタ金電極直径10mmを用いて、ガラス基板にアプライされる。フィルムの形成後、フィルムの厚みが差分測定によってマイクロメータを用いて決定される。続いて金粉の電極がマスクをつけてアプライされる。このことは、フィルムと、続いてフィルムにアプライされる固体金属電極との間の電気的な接触を改良する。導電性σ、誘電率εr、誘電損失ε’’及び誘電損失係数tanの誘電率パラメータが、0.1Hzから10MHzの周波数間隔で測定される。特に、誘電率はこの関係で少なくとも4.0、好ましくは少なくとも5.0、特に好ましくは少なくとも6.0であることが見いだされている。さらにより高い数値にも達しうる。本発明によれば、高い誘電性のエラストマー、特にPU及びPDMSに基づくものによって、いわゆる有機双極子分子の共有結合によって、目的が達成される。本発明によれば、それらの有機双極子は本発明に従って、適切な供与基と受容基によって適切な場所で置換される、芳香族又はヘテロ芳香族のベース構造を有する好適な有機双極子と考えられる。この関係で、例えば、双極子分子はポリマー構造の末端に結合され得る。しかしながら代替的または付加的に、ポリマー構造の末端以外の部分に双極子分子が結合することも同様に可能である。好ましい態様は、双極子が一般式2で表される:式中、A,D,R及びnは前述と同じである。R’は水素、1~18の炭素原子を有する直鎖又は分岐のアルキル残基又は芳香族残基を含む群からそれぞれ独立に選択され;Yは表された化学結合又はシス-又はトランス-1,2-エテンジイル、エチンジイルethinediyl残基、ジアゾ基又は1,2-アゾメチンジイル基を含む群から選択される化学結合であり;oは1から10、好ましくは1,2又は3である。双極子の好ましい含量はこの関係で、ポリマーに対して0.1ないし50wtの間、好ましくは1ないし20wtの間、特に好ましくは5ないし10wtの間である。エラストマーがポリマー構造の基礎を形成していれば、特により好ましい。このエラストマーはこの関係で、ケイ素原子に共有結合した双極子を伴う、直鎖又はクロスリンクしたポリシロキサン;ポリウレタン;ポリブタジエンゴム及び/又はポリメタアクリレートを含む群から有利に選択される。双極子原子がポリウレタンに結合している前述の可能性においては、例えば、共有結合はイソシアネート又はヒドロキシル官能基の間に存在してポリウレタンの末端を形成する;この目的のために、双極子分子は、ポリウレタンのこれらの反応性の官能性と反応できる特別の官能性を有している。双極子分子がポリブタジエンゴムやポリメタアクリレートと結合する可能性においては、例えば、各ゴムやアクリレートのビニル官能基と反応できるビニル官能性を双極子分子に備えることが好ましい。例えば、ポリメタアクリル酸又はポリメタアクリル酸エステルが用いられる場合には、有機双極子分子の結合はまた、対応する官能基酸官能基や酸アルキル官能基と、縮合やアルコール分解下で、反応できる官能基のグループを用いることで影響されうる。しかしながら、ポリマー構造がポリシロキサンに基づいていると特に有利である。この場合には、ポリシロキサンは3から1000のケイ素原子、好ましくは3から100のケイ素原子、特に3から40のケイ素原子を有することが好ましい。上記の定義からわかるように、わずか3個のSi原子を有するシロキサン、すなわち例えばオクタメチルトリシロキサンから誘導される構造のものも、同様にポリシロキサンと称呼される。好適なポリシロキサンはこの関係で、ポリジアルキルシロキサンや、部分的に水素官能基化されたポリアルキルシロキサンを含む群から選択される。水素官能基化されたものとアルキル基との合計に対する、水素官能基化の割合は、0.01から1.5、好ましくは0.1から1の間である。部分的に水素官能基化されたポリシロキサンの水機能化のための前述された定義はこの関係で、シロキサンのSi原子に結合した水素原子の、アルキル残基又は水素残基のために存在する結合ポイントの合計に対する割合に対応する。言い換えると、酸素原子への結合を除いたSi原子の結合の合計に対する割合である。定義によれば、前述の発明の意味で双極子によって官能基化されたポリジアルキルシロキサンは、すなわち、ケイ素原子に共有結合した1又は複数の双極子分子を有する。酸素原子への結合以外のケイ素原子のさらにすべての結合は、アルキル基への結合である。同様の定義が部分的に水素官能基化されたポリアルキルシロキサンに、アルキル基の幾らかが水素原子で置換されているという既に述べられた条件で、適用される。発明に従って、上述の発明に沿った少なくとも1種のポリマーを含むブレンドも同様に提供される。ブレンドはこの関係で、ドナーで官能基化されていない少なくとも1種の何らかのさらなるポリマーを含む。この関係で、少なくとも1種のさらなるポリマーは、エラストマー、特に、直鎖又はクロスリンクしたポリアルキルシロキサン、直鎖又はクロスリンクした部分水素官能基化ポリシロキサン、ポリウレタン、ポリブタジエンゴム及び/又はポリメタアクリレートを含む群から選択されることが好ましい。発明に従って、上述の発明に従う双極子置換ポリマーの製造方法が同様に提供される。反応性の双極子分子は一般式3で表され、式中、D、X、A、n及びmは前述の意味である。R’’は炭素数1~16のアルキレン残基を表す。Zは反応性官能基を表す。当該一般式3の化合物は、a共有結合を形成しつつ反応性官能基Zと反応可能なポリマーとの反応に持ち込まれ、又はb少なくとも1種のモノマー及び/又はプレポリマーが共有結合を形成しつつ反応性官能基Zと反応可能である、1種又は複数種類のモノマー及び/又はプレポリマーとの反応に持ち込まれ、同時にポリマー構造が形成される。すなわち本発明に従う方法は、2つのバリエーションを含む。すなわち示されたバリエーションaによれば、反応性の双極子分子は、既にポリマー化されたポリマーとの反応に持ち込まれる。このバリエーションの方法では、反応性ポリマーは、反応性の双極子分子でドープされ、双極子分子はポリマー構造に結合される。このような反応性ポリマーはまたクロスリンク剤とも呼ばれる。バリエーションbの方法によれば、反応性の双極子分子は、複数の反応タイプのモノマー、プレポリマー等の混合物に添加され、その後に引き続きこの混合物はポリマー化される。つまり、発明に従うポリマーがまず形成される。双極子分子のポリマー構造への結合もここでまた生じる。プレポリマーはクロスリンク剤とも称される。この関係で反応性官能基Zは、使用されるポリマーのタイプや、そこに含有される機能的に関係する基との関係で調整される。Zは特に、水素、ビニルのグループ、アリル、-OH、-SH、-NH2、-COOH又は-CNOを含む群から選択される。本方法の特に好適な実施態様では、反応性ポリマー、モノマー及び/又はプレポリマーは官能基を有し、当該官能基は、反応性官能基Zと反応し、OSip3p式中、Rは炭素数1~18の直鎖又は分岐のアルキル基からなる群から選択され、pは1,2又は3であるOSiq2q式中、Rは上記の意味であり、qは1又は2であるNq2q式中、R及びqは上記の意味であるOHCNOCOOH又はCOOX、XはClBrRである、及び反応性の二重結合からなる群から選択される。この前述の実施態様は、前述のバリエーションa及びbの両方に適合する。前述のバリエーションの第一はこの関係で、少なくとも一つの水素原子を有する末端シランのグループをあらわす。第二のバリエーションはポリマー鎖に結合され、少なくとも1の水素原子を有するシラン官能性に関連する。双極子分子の結合は、これらのシラン官能性、例えばヒドロシリル化の反応機構を通じて可能である。このケースでは、反応性の官能基は例えば、二重結合を有する官能基、特に、ビニル基又はアリル基がここで検討される。反応機構を通じた結合は同様に、例えば、双極子分子を有するシロキサンの反応性-SiH官能基の、触媒と水素の脱離を用いたヒドロキシル基との官能性でもありえる。このケースでは、新たなSi-O結合が形成される。後述される2グループの官能基は例えば、ポリウレタン又はポリアクリル酸誘導体において生じる。これらの官能基を反応可能とするために、反応性の双極子分子は好ましくは、例えば前述のポリマー群やプレポリマー及び/又はモノマーと縮合によって反応しうるように、酸官能基、アルコール性官能基又はアミノ官能基から選択される。反応性の二重結合を有するポリマー又はモノマー又はプレポリマーは例えば、ポリブタジエンゴムに存在する。これらの官能基に対する反応性双極子分子の結合は、例えば、ラジカル反応機構を通じて可能である。この関係で、反応性双極子分子も同様に、ビニル官能基やアリル官能基のような二重結合を有していると好ましい。さらに好適なバリエーションでは、さらに少なくとも一つのモノマー、プレポリマー、及び/又はポリマーが反応混合物に加えられ、それは反応性の双極子分子に関しては反応せず、反応性ポリマー、プレポリマー及び/又はモノマーに関しては反応性である。このバリエーションはさらに、コポリマーが本発明の方法で形成されることを提供する。反応混合物に加えられるさらなる成分はこの関係で、第一のタイプのポリマー、プレポリマー、モノマーの第一のタイプのみと反応し、添加された双極子分子とは反応しない。前述の実施態様において、さらなるモノマー、プレポリマー及び/又はポリマーは、ビニル末端シロキサン、ビニル末端アルキルシロキサン及び/又はビニル末端ジアルキルシロキサンを含む群から選択されることが好ましい。さらに好ましい実施態様では、好ましくは白金触媒である触媒を加えて発明の方法がなされる。この場合は特に、ヒドロシリル化が実行され、先行技術から知られる白金触媒が、高変換率と収率を達成するために好ましい。反応性双極子分子の、反応性ポリマー、モノマー及び/又はプレポリマーとの変換は溶媒、好ましくはクロロホルム、ペンタン、ヘキサン、シクロペンタン、シクロヘキサン、ジクロロメタン及び/又はシリコーンの中で行われることが好ましい。先に説明された異なるポリマーのブレンドを準備するために、さらなるバリエーションでは、少なくともさらに一つの修飾されていないポリマーが、反応性混合物及び/又は得られたポリマーに、前述の方法の間及び/又はそれに引き続いて、ブレンドされる。本発明において、上述のポリマー又はそれらのブレンドを含む成型体も同様に提供される。特にエラストマー材料がポリマー又はブレンドの基礎として用いられる場合、この成型体はエラスティックなフィルム、電子部品、誘電体、人工筋肉及び/又は、例えばプレストレッチアクチュエータ及び/又は積層アクチュエータのようなアクチュエータの形態で構成される。例えば、ポリマーフィルムはポリマーフィルム又はそのブレンドの溶液から一般的な成型工程によって対応する形態にされうる。特にドクターナイフでのコーティング、ディップコーティング、プリント又はキャストによる。フィルムの硬化はこの関係で、例えば50~180°Cの間、特に80~120°Cの間の高められた温度で行われる。本発明に従って、ポリマーやポリマーブレンドの使用の目的がまた表明される;本発明の材料は特に誘電体として、エラスティックな誘電体として、アクチュエータとして、人工筋肉として、フレキシブルな電子部品のための誘電体として、特にソフト又はフレキシブルキャパシタのようなキャパシタとして好適である。本発明は後述の実施態様と実施例を参照してより詳細に説明されるが、本発明はそこに示される特定のパラメータに制限されない。上述の双極子は、各エラストマーに共有結合されるように、ドナー側又はアクセプター側が、例えばビニル基又はアリル基例えばPDMSへの導入のために又はヒドロキシル基又はアミノ基例えばPUへの導入のためにで官能基化されうる。そしてそれらは、各エラストマーネットワークに共有的に統合されることができる。結合は本発明に従ってなされ、一方では、有機双極子を含むすべての材料が混合され、フィルム化されてワンショットプロセスで互いの反応に持ち込まれる。さらに、有機双極子やPDMS、PUエラストマーの個々の成分からのプレポリマーの調製が可能であり、その生成物はより後で、最終的なエラストマーネットワークに転換される。この関係で、有機双極子やエラストマーの個々の成分からのプレポリマーの調製は、それらの官能基が完全に飽和して、それゆえにもう反応性のプレポリマーが、高い適合性のある成分としてどんな所望の割合でも、エラストマーの形成に追加されないような態様ですることができる。しかしながら、プレポリマーの調製はまた、官能性の残基が残存して、エラストマーネットワークに共有的に統合されうるような態様ですることもできる。有機双極子の含量は、成分の化学両論的観察において混合割合を選択することによって、幅広い制限範囲で多様でありうる。0~20質量の範囲であり、好ましくは1~10質量の範囲である双極子の含量が認知され、誘電率εrは5を優に上回る結果となる。高誘電率エラストマーフィルムの製造は、続く実施例で説明される:[実施例1]双極子構造Dip-3の合成双極子N-アリル-N-メチル-p-ニトロアニリンDip-3が、対応するアニリンとアリルアルコールの直接のアリル化によって調製される。この目的のため、N-メチル-p-ニトロアニリン5.0g0.0329mol及び過剰のアリルアルコール5mL0.0735molが、モレキュラーシーブMSA48gで処理された無水ベンゼン200mLに溶解される。触媒反応のために、パラジウム-II-アセテート0.07g0.33mmol、チタニウム-IV-イソプロピルオキシド2.5mL8.4mmol及びトリフェニルホスフィン0.34g1.31mmolが添加される。混合物は75°C、12時間撹拌しながら、アルゴン雰囲気下で還流しながら加熱される。続いて、溶液は濾過され、酢酸エチル:n-ヘキサン=1:4でカラムクロマトグラフィシリカゲルによって分離される。その結果、黄色い油状物5.94g94.0が生成物として得られ、冷蔵庫で結晶化される。融点Tmelt=38~40°Cである。[実施例2]双極子構造Dip-4の合成双極子N-アリル-N-メチル-44 ́-ニトロフェニルアゾ-アニリンが二段階反応で調製される。この目的のため、第一成分がまずアリル官能基化され、続いて、アゾカップリングで所望の双極子に転換される。アリル化は実施例1で説明されたのと同様に行われる。N-メチルアニリン10.35g0.966molが過剰のアリルアルコールを用いて、白金触媒で転換される。反応混合物は、n-ヘキサン:酢酸エチル=4:1溶媒でカラムクロマトグラフィによって調製される。オレンジ色の油状物9.87g64.4、0.0671molが生成物として得られる。第二段階の反応で、調製された生成物は、希塩酸に溶解される。ジアゾニウム塩テトラフルオロほう酸4-ニトロベンゼンジアゾニウムも同様に第二の塩酸溶液にされる。溶液はT=-5°Cで冷却されながら混合され、濃赤色の溶液が生じると、直ちに酢酸ナトリウムを用いてpH=4に調節される。多量の沈殿物が沈殿され、濾過されて、水で数回洗浄される。固体はエタノールで再結晶化され、輝く緑色針状結晶として11.0g90、0.0371molの生成物が沈殿される。融点Tmelt=119~121°Cである。[実施例3]長鎖フィラーx301-3の合成選択された双極子構造をネットワークに組み込むために、双極子3が白金触媒でのヒドロシリル化を通じてクロスリンク剤に結合される。このクロスリンク剤は部分的に水素官能基化された長鎖PDMSを含んでいる。クロスリンク剤27のSiO単位を含むは双極子を用いて完全に転換され、双極子で飽和し、マトリクスのフィラーとしてふるまう非反応性の分子が残存する。使用されたPDMSはf=7.51の機能性を有するが、これは、鎖あたり平均7.51の反応可能な単位が存在することを意味している。クロスリンク剤1g0.513mmol、反応性のSiH3.8mmolが、15mLクロロホルム中でわずかに過剰の双極子0.85g4.2mmolに溶解され、転換のために白金触媒0.05gが添加される。混合物は常に撹拌しながらT=70°Cで還流しながら12時間加熱され、不溶性の反応残渣は濾過により除去される。純粋なフィラーが、メタノール中での再沈殿の手段によって得られ、収量は0.26g14.9、0.0766mmolである。[実施例4]短鎖フィラーHTMS-3の合成短鎖フィラーが、双極子30.00443mol0.87gでのHTMS3つのSiO単位を含むDMS,f=11.21g0.0054molのヒドロシリル化を通じて得られる。混合物は実施例3に従って転換される。工程では、トルエン溶媒のカラムクロマトグラフィが採用される。生成物1.73g92.1、0.0042molが得られる。[実施例5]短鎖フィラーHTMS-4の合成実施例3に従って転換が行われる。実施例4で使用されたHTSM3.2g0.00901molが、双極子42.66g0.00898molとの反応に持ち込まれる。反応物のクロマトグラフィ分離溶媒はTHF:石油エーテル=1:6後、エタノールでの再結晶化によって物質が純粋な形態で得られる。生成物の1.33g28.6、0.00257molが単離され、それは、融点Tmelt=87~89°Cの銅色の光沢のある金属固体である。反応性フィラーXp-991-3の合成この実施例にも、実施例3の実験手法が適用される。クロスリンク剤28SiO単位、f=261.04g0.65mmol、反応性のSiH16.98mmolが、双極子31.21g6.30mmol及びアリルトリメチルシラン0.71g6.22mmolとの反応に持ち込まれた。この段階ではクロスリンク剤の全てのSi-Hは反応していない。残存する混入物未反応の反応剤、白金触媒は、メタノールを用いて修飾されたクロスリング剤から抽出除去される。生成物3.22g97.8、0.67mmol、f=5.30が得られる。[比較例]修飾されていないマトリクス修飾されていないマトリクスは2成分系である。ベース材料はモル質量がM=28,000gmol-1であるビニル末端PDMSを含む。マトリクスは成分A中で触媒と一緒に存在し、ヒドロシリル化反応を通じてネットワークに結合する、部分的に水素官能基化されたクロスリンク剤は成分B中に存在する。クロロホルムが溶媒として用いられる。成分A及びBは3:1の割合で混合され、濃縮後室温でクロスリンクする。[応用実施例1]一段階プロセスでのフィルム製造一段階プロセスにおいて、比較例のマトリクスに混合され得る第三の成分Cが調製される。溶液は、双極子と、溶液Bと同じ濃度を有する追加のクロスリンク剤を含む。全ての反応可能なユニットは溶液Cの双極子で補償される。高誘電性フィルムのために、溶液A:B:Cは体積割合3:1:XX=0~6で互いに混合される。溶液は蒸発させられ、T=120°Cで30分間ネットワークにフィルム化される。応用実施例に従って製造された材料の機械的誘電的な性質は表1に示される1-1~1-6。応用実施例1の得られた結果からわかるように、双極子で修飾された発明に従うエラストマーは、双極子修飾されていないポリマーよりも大幅に高い誘電率を有し、すなわち、先行技術から知られる材料よりも顕著に優れている。[応用実施例2]非反応性フィラーを含むフィルム製造ポリマーマトリクス溶液ABが、比較例に従って選択される。溶液Cは、クロロホルムに溶解された、選択されたフィラー材料である。フィルムのアプリケーションは応用実施例1に従って実行される。[応用実施例3]反応性フィラーを含むフィルム製造比較例の成分Aがネットワークの変化のために選択される。成分Bのクロスリンク剤は、反応性フィラーに置き換えられ、ゆえに同じSiH濃度が残る。フィルムのアプリケーションは、応用実施例1に従って実行される。"